ПОЛУЧЕНИЕ СМОЛ И ПЛЕНОК ЛПЭНП, ИМЕЮЩИХ НИЗКОЕ СОДЕРЖАНИЕ ГЕЛЕВЫХ ВКЛЮЧЕНИЙ

3-10
2
1. Способ получения линейного полиэтилена низкой плотности (ЛПЭНП), имеющего площадь гелевых дефектов, меньше либо равную 25 ч./млн, причем указанный способ включает в себя сополимеризацию этилена с C-α-олефином в присутствии катализатора Циглера-Натты, который включает подложку MgCl, комплекс Ti(IV) и циклический простой эфир в качестве внутреннего электронодонора; где катализатор Циглера-Натты имеет молярное соотношение Mg/Ti, большее либо равное 7.
4
2. Способ по п.1, где комплекс Ti(IV) представляет собой TiCl.
3. Способ по п.1, где молярное соотношение Mg/Ti находится в диапазоне от 10 до 100.
4. Способ по п.3, где молярное соотношение Mg/Ti находится в диапазоне от 10 до 50.
5. Способ по п.1, где циклический простой эфир представляет собой тетрагидрофуран.
6. Способ по п.1, где катализатор отличается спектром рентгеновской дифракции, который в диапазоне дифракционных углов 2θ от 5,0º до 20,0º имеет по меньшей мере три главных дифракционных пика, 2θ-углы которых составляют: 7,2±0,2º, 11,5±0,2º и 14,5±0,2º; и где пик при 2θ 7,2±0,2º является наиболее интенсивным, а пик при 11,5±0,2º имеет интенсивность менее 90% интенсивности пика при 2θ 7,2±0,2º.
7. Способ по п.1, где сополимеризацию проводят в газовой фазе.
8. Способ по п.1, где α-олефин выбран из группы, состоящей из 1-бутена, 1-гексена, 1-октена и их смесей.
9. Способ по п.1, где площадь гелевых дефектов составляет менее либо равна 20 ч./млн.
3
2
10. Способ по п.1, где ЛПЭНП имеет плотность в диапазоне от 0,910 до 0,940 г/см и индекс расплава (MI) в диапазоне от 0,1 до 10 дг/мин.
3
2
11. Способ по п.10, где ЛПЭНП имеет плотность в диапазоне от 0,915 до 0,935 г/см и MI в диапазоне от 0,5 до 8 дг/мин.
12. Линейный полиэтилен низкой плотности, полученный способом по п.1.
13. Линейный полиэтилен низкой плотности по п.12, имеющий площадь гелевых дефектов, меньшую либо равную 20 ч./млн.
3
2
14. Линейный полиэтилен низкой плотности по п.13, имеющий плотность в диапазоне от 0,910 до 0,940 г/см и MI в диапазоне от 0,1 до 10 дг/мин.
15. Пленка, включающая линейный полиэтилен низкой плотности по п.12.
3
2
16. Пленка по п.15, имеющая площадь гелевых дефектов, меньшую либо равную 20 ч./млн, плотность в диапазоне от 0,910 до 0,940 г/см и MI в диапазоне от 0,1 до 10 дг/мин.